АНТИСЕПТИЧЕСКИЙ ОГНЕЗАЩИТНЫЙ СОСТАВ ДЛЯ ДРЕВЕСИНЫ
ANTISEPTIC FIREPROOF COMPOSITION FOR TIMBER

Заявляемое изобретение относится к составам для защиты древесины, деревянных конструкций и материалов от биоразрушения и возгорания и может быть использовано при профилактической обработке конструкций из древесины.
Известен огнезащитный состав для древесины [патент РФ №2197374, 2003 г. - аналог], содержащий бишофит, добавку и воду, при этом в качестве добавки он содержит ортофосфорную кислоту, при следующем соотношении компонентов, масс.%:
Бишофит 70-90
Вода 10-30
Ортофосфорная кислота 0,5-3,0
Недостатком данного состава является то, что он не обеспечивает защиту древесины от гниения.
Наиболее близким к заявленному изобретению является антисептический огнезащитный состав для древесины [патент РФ №2307735, 2007 г. - прототип], содержащий бишофит, щелочь, окислитель и воду, при следующем соотношении компонентов, масс.%:
Бишофит 400-490
Окислитель 3-7
Щелочь 2-9
Вода Остальное
3
Недостатками данного состава является то, что при большом расходе состава (плотность раствора 1180 кг/м) образуется защитный слой только на поверхности древесины без ее пропитки из-за образования нерастворимых соединений при взаимодействии карбоната натрия с бишофитом. Также недостатком прототипа является низкое антисептическое действие состава, т.к окислительная способность входящих в состав веществ (хроматы и бихроматы щелочных и щелочно-земельных металлов) недостаточна для предотвращения гниения древесины.
Технической задачей заявляемого изобретения является повышение антисептической и огнезащитной способности состава за счет возникновения синергического эффекта при одновременном снижении расхода раствора на единицу обрабатываемой поверхности.
2
3
Решение технической задачи достигается тем, что предлагаемый антисептический огнезащитный состав, содержащий бишофит, окислитель и воду, получают одностадийным электролизом раствора бишофита с использованием цинковых электродов, электролиз осуществляют при плотности тока 0,05 А/м, напряжении 3B и температуре раствора электролита 20-25°C, при этом плотность раствора составляет 1030 кг/мпри следующем соотношении компонентов, г/л:
Бишофит
- 100-150;
Окислитель
- 2,0-2,5;
Ионы цинка
- 0,75-1,00.
2
Сущность изобретения заключается в том, что состав для защиты древесины получают одностадийным электролизом раствора бишофита с использованием цинковых электродов при плотности тока 0,05 А/дмнапряжении 3B и температуре раствора электролита 20-25°C. При электролизе раствора природного бишофита плотностью 1,3 г/л с содержанием ионов хлора 340,8 г/л, ионов брома 5,6 г/л на аноде происходит выделение хлора, который растворяется в электролите с образованием хлорноватистой и хлороводородной кислот:
-
2
2Cl-2e→Cl
-
2
2Br-2e→Br
2+
Zn°-2e→Zn
2
2
Cl+HO=HClO+HCl
На катоде при этом происходит восстановление молекул воды с выделением водорода:
2
2
-
2НО+2е-=Н+2OH
При этом вследствие перемешивания анолита с католитом происходит взаимодействие хлорноватистой и бромноватистой кислот со щелочью с образованием гипохлорита и гипобромита магния и цинка:
2
2
2
2HClO+Mg(OH)=Mg(ClO)+2HO
2
2
2HClO+Zn=Zn(ClO)+Н
2
2
2
2HBrO+Mg(OH)=Mg(BrO)+2HO
2
2
2HBrO+Zn=Zn(BrO)+HO
Часть получающихся гипохлоритов в значительной степени диссоциируют с образованием ионов ClO-, которые подвергаются дальнейшему анодному окислению с образованием хлорит-иона
:
2
2
2
2
При электролитическом окислении раствора природного бишофита образуются хлориты, гипохлориты, гипобромиты магния и цинка, взаимное действие которых создает синергический эффект, усиливая тем самым фунгицидную, бактерицидную активность конечного антисептического огнезащитного продукта. Использование ионов цинка(II), полученных электролитическим методом - анодным растворением металла в солевом растворе сложного раствора - бишофита, способствует возникновению синергического эффекта окислительного действия, образование гипохлорита и гипобромита магния и цинка: Mg(ClO), Zn(ClO), Mg(BrO), Zn(BrO). Это связано с тем, что ионы цинка(II) обладают альгицидным эффектом, а также способствуют проникновению антимикробных агентов внутрь клеточной структуры микроорганизмов, что способствует защите древисины от биоразрушения.
При обработке таким раствором, вследствие высокой проникающей способности бишофита, хлорид магния проникает во внутреннюю структуру древесины, а гипохлорит и гипобромит магния и цинка реагирует с лигнином древесины, покрывая волокна древесины защитной пленкой. Концентрации бишофита и ионов цинка(II) ограничены в пределах 100-150 г/л и 2-2.5 г7 л соответственно в связи с тем, что ниже указанных пределов снижается огнезащитная и антисептическая способность состава, а выше указанного предела увеличивается вязкость, вследствие чего снижается его проникающая способность, а следовательно и огнезащитные свойства, кроме того, увеличивается расход бишофита и цинка, т.е. удорожание состава.
Таким образом, заявляемый антисептический огнезащитный состав для древесины, в сравнении с прототипом, имеет более высокие антисептические и огнезащитные свойства за счет возникновения синергического эффекта конечного продукта при одновременном уменьшении расхода раствора на единицу поверхности, что и является новым техническим результатом заявляемого изобретения.
Пример конкретного исполнения.
2
В лабораторных условиях проводилась электрохимическая обработка рабочего раствора бишофита объемом 0,5 л с использованием цинковых электродов при плотности тока 0,05 А/дм, напряжении 3 В и температуре раствора электролита 20-25°С. Работа установки проводилась на постоянном и импульсном токе. Постоянный ток подавался от источника постоянного тока ЛИПС-35, импульсный ток от импульсного генератора однополу периодного выпрямления. Процесс электролиза осуществлялся в течение 20 мин. По окончании электролиза иодометрическим методом и спектрофотометрически определяли концентрацию полученного раствора по ионам активного хлора и цинка(II).
2
В соответствии с заявленным составом для защиты древесины брали раствор природного бишофита разных концентраций и проводили одностадийный электролиз с использованием цинковых электродов при плотности тока 0,05 А/дм, напряжении 3 В и температуре раствора электролита 20-25°С. Деревянную конструкцию пропитывали методом погружения в антисептический огнезащитный состав и после этого подвергли сушке. Испытание образцов размером 30×60×150 мм на определение огнезащитного эффекта проводили по ГОСТу 12.1.044-89. Результаты испытаний деревянной кострукции на огнезащитную эффективность и антисептические свойства приведены в таблице.
Таблица
Пример состава
Содержание компонентов, г/л
Плотность состава, кг/м<sup>3</sup>
Степень роста колоний в баллах по методу 3
Характеристика по ГОСТ 9.049-91
Группа огнезащитной эффективности
Бишофиткрист.
Цинк
Окислитель
Вода
E. coli
Asp. niger
1
50
0,5
1,5
Остальное
1010
1
1
Грибостоек
2
<b>2</b>
<b>100</b>
<b>0,75</b>
<b>2</b>
<b>Остальное</b>
<b>1030</b>
<b>0</b>
<b>0</b>
<b>Фунгициден</b>
<b>1</b>
3
150
1
2,5
Остальное
1050
0
0
Фунгициден
1
Прототип
490
3-7
Остальное
1180
3
4
Фунгицидный эффект отсутствует
2
Из таблицы видно, что наилучшим результатом по огнезащитной эффективности и антисептическим свойствам обладает состав по примерам 2 и 3, где особенно виден фунгистатический эффект, в сравнении с прототипом, где данный эффект отсутствует, т.к. степень развития колоний микроорганизмов в экспозиции завышена. Состав 3 увеличивает плотность состава, расход бишофита и цинка, что делает 2 состав более предпочтительным.
Таким образом, в сравнении с прототипом, заявленный антисептический огнезащитный состав имеет более высокие антисептические и огнезащитные свойства и обеспечивает защиту деревянных конструкций от биоразрушения и возгорания при меньшем расходе на единицу поверхности.